(57)【要約】【課題】  実用上十分な機械的特性および耐熱性、導電性能を兼ね備え、紙、不織布、織物、編物などの布帛とすることが可能であり、帯電材、除電材、ブラシ、センサー、電磁波シールド材、電子材料をはじめとして多くの用途に極めて有用なＰＶＡ系繊維およびその製造方法を提供する。【解決手段】  繊維内部に平均粒子径が５０ｎｍ以下の硫化銅ナノ微粒子が特定の量以上含有してなり、且つ繊維の配向度が特定の値以上であることを特徴とする導電性ポリビニルアルコール系繊維。【選択図】図１
2005264419.tif 000002
【特許請求の範囲】
【請求項１】
ポリビニルアルコール系ポリマーと、ポリマー中に微細に分散した平均粒子径が５０ｎｍ以下の硫化銅ナノ微粒子からなり、その含有量が０．５質量％以上／ポリビニルアルコール系ポリマーであり、且つ該ポリマーの配向度が６０％以上であることを特徴とする導電性ポリビニルアルコール系繊維。
【請求項２】
体積固有抵抗値が１．０×１０−３〜１．０×１０８Ω・ｃｍであることを特徴とする請求項１記載の導電性ポリビニルアルコール系繊維
【請求項３】
硫化銅ナノ微粒子が０．５〜５０質量％／ポリビニルアルコール系ポリマー含有されてなることを特徴とする請求項１及び２記載の導電性ポリビニルアルコール系繊維。
【請求項４】
浴溶媒がＰＶＡに対して２０〜３００質量％含有される膨潤状態の糸篠に、先ず最初に銅イオンを含む化合物が１０〜２００ｇ／Ｌの濃度で溶解された浴を通して繊維内部にまで該化合物を均一に浸透させ、次いでその後の工程で硫化物イオンを含む化合物が１〜１００ｇ／Ｌの濃度で溶解された浴を通して銅を硫化還元させることで、繊維内部にて平均粒子径が５０ｎｍ以下の硫化銅ナノ微粒子を微細に生成させるとともに、全工程における全延伸倍率を３倍以上とすることを特徴とする請求項１〜３記載の導電性ポリビニルアルコール系繊維の製造方法。
【請求項５】
請求項１〜４のいずれか１項記載の導電性ポリビニルアルコール系繊維を用いてなる導電性布帛。
【発明の詳細な説明】
【技術分野】
【０００１】
本発明は、強度、弾性率といった実用上十分な機械的特性および耐熱性、導電性能を兼ね備えた、導電性ポリビニルアルコール（以下、ＰＶＡと略する）系繊維とその製造方法及び、該繊維を用いてなる導電性布帛に関するものであり、帯電材、除電材、ブラシ、センサー、電磁波シールド材、電子材料をはじめとして多くの用途に極めて有効に使用することができる。
【背景技術】
【０００２】
従来、合成繊維に導電性を付与する方法として提案されている、カーボンブラックなどの導電性フィラーを練りこんだ導電性繊維は、コストが比較的安く、しかも量産化にも適しているため、多くの産業分野で広く使用されている。例えば、静電複写機に用いられる帯電用、除電用ブラシとして、かかる導電性繊維が広く使われているが、複写機等では定着時の加熱によって、機内の温度が高温になることから、これら用途に使用される導電繊維には長時間にわたって熱を受けても変形しないことが要求されている。
【０００３】
ポリエステル系繊維、ポリアミド系繊維、アクリル系繊維、溶融紡糸によって得られるポリオレフィン系繊維などの大部分の汎用合成繊維は、耐熱性や高温下での形態安定性が不十分であることから、かかる用途においては導電性の再生セルロース系繊維が広く使用されている（例えば、特許文献１〜４参照。）。しかしながら導電性セルロース繊維は力学物性が低いために、帯電用ブラシや除電用ブラシを製造する段階での取り扱い性や、長時間使用する場合の耐久性など、更なる高性能化要求に対して十分対応できなくなっている。
【０００４】
一方、耐熱性及び機械的性能に優れたＰＶＡ系繊維を導電性繊維としてこれらの用途に用いることも提案されている（例えば、特許文献５参照。）。しかし、この導電性ＰＶＡ繊維は、５０μｍ程度の多量の導電性フィラーをあらかじめ紡糸原液に添加させるため、原液中でのフィラーの凝集や沈降などが起こり、製造工程の安定性は低下するばかりでなく、得られた糸の延伸性などが導電性フィラー無添加系に比べて著しく劣ってしまい、その結果、導電性は付与できても、繊維の強度、弾性率などの機械的性質の低下を招くなどの問題があった。これに対して、工程性、品位の問題を改善した導電性ＰＶＡ系繊維として、原液に仕込むカーボンブラックなどの導電性フィラーの平均粒径を小さくすること、及びポリオキシアルキレン系などのノニオン系分散剤を併用し、原液中での凝集、沈降を防ぐことが提案されている（例えば、特許文献６参照。）。この場合、導電性フィラーの粒子径は１μｍ程度まで小さくすることができ、粒子の表面積を増加させて導電性を付与する観点からは望ましいが、やはり、所望の導電性を得るためには、数１０％以上の添加が必要となり、原液での凝集や延伸性の低下などの問題を抱えていた。
【０００５】
また、近年、携帯電話や電子機器の飛躍的な普及に伴い、それらから漏洩する電磁波の人体への影響、または他電子機器への誤動作などの問題が取り沙汰されている。それを遮蔽する電磁波遮蔽材として、導電性布帛がよく用いられるが、この用途では、より高い導電性能が必要であり、先述した導電性フィラーの練り込み繊維などでは遮蔽性能を発現させることは出来ない。一般的には、軽量で柔軟性のある合成繊維からなる布帛表面に、金属被膜を形成させることが広く知られており、真空蒸着法、スパッタリング法、無電解メッキ法などによって達成できる。しかしながら、このような方法で作られた金属被膜は、耐摩耗性や耐候性、長期の使用による化学的変化による物性低下などの問題があり一層の改善が求められている。更には、これらの方法による導電化処理は、非常にコスト高になり実使用に制限がかかるものであった。
【０００６】
このような高い導電性能を付与する方法としては、上記に示したような導電性フィラーを原液または原料の段階から仕込む方法とは別に、ポリアクリロニトリル系繊維で知られているように、塩化第二銅などの銅化合物を繊維表面に吸着させた後、これを硫化物で還元処理することにより、繊維自体の表面に導電性を示す硫化銅薄厚層を形成させる技術が広く提案されている（例えば特許文献７及び８参照。）。これらの方法で得られる導電性繊維は、繊維の表面に存在するシアノ基やメルカプトン基の銅イオン捕捉基を介して硫化銅が繊維に対して５〜１５質量％程度結合されたもので、繊維表面に薄厚の表面層を有するものであり、高い導電性能を示すものとなる。しかしながら、これらの繊維は、１００ｎｍ程度の極薄い表面の硫化銅層のみで導電性能を発現させるものであり、それ故、耐久性が不十分であり、また、繊維表面に所望の量の硫化銅を付着させるには、高温、長時間の処理が必要になり、更には、上記のシアノ基やメルカプトン基などは、一価の銅イオン捕捉能に優れており、工程中にて二価の銅塩をわざわざ一価の銅イオンに還元する必要があるなど、コストが高くなるなどの問題を抱えていた。
【０００７】
上記課題である導電性、耐久性の改良を目的に、硫化銅粒子を繊維内部にまで浸透させる方法として、硫化染料含有高分子材料を用いて、該高分子中で硫化染料を介して硫化銅が結合されている繊維が提案されている（例えば、特許文献９参照。）。また、その実施例では具体的に導電性ＰＶＡ繊維が提案されている。この方法では、硫化染料を含有する高分子材料を得る工程と、この硫化染料高分子材料に硫化銅を結合させて導電性高分子材料を得る工程によって初めて達成されるものであるが、湿熱処理などを幾つも設定する必要があり工程が複雑になることに加えて、この処理中にＰＶＡ系繊維が膨潤してしまい、導電性が付与できても、力学物性が低下してしまい、布帛を製造することができないなどの問題を抱えていた。また、硫化銅粒子を繊維内部にまで浸透させるためには硫化染料を用いらなければならず、コスト高になるなどの問題も抱えていた。
【０００８】
また、アミド基や水酸基を有する高分子材料に導電性を付与する方法も提案されている（例えば、特許文献１０参照。）。この方法は、銅塩と緩和な硫化能を有する還元剤の混合水溶液中に高温、長時間、成形体を浸漬することにより、成形体の内部にまで導電性を示す硫化銅層を形成せしめようとするものであるが、実質的には、成形体のごく表面近傍にしか硫化銅層は存在せず、それ故、得られる導電性能も低いものであった。すなわち、水溶液中の銅塩と硫化還元剤を直接、高温で長時間反応させるため、生成する硫化銅粒子は大きく成長してしまい、成形体内部での分散粒子径は大きくならざるをえず、内部導電というよりはむしろ表面導電層が主体であった。このため、導電性能は低いばかりでなく、耐久性にも劣るものであり、更にはコストが高くなるなどの問題も抱えていた。これらの事より、ＰＶＡ系繊維の本来の強度、弾性率などの力学的性質に加えて、繊維自体が高い導電性能を兼備するＰＶＡ系繊維の開発と、それを安価に製造する方法の提案が望まれている。
【０００９】
【特許文献１】特開昭６３−２４９１８５号公報
【特許文献２】特開平４−２８９８７６号公報
【特許文献３】特開平４−２８９８７７号公報
【特許文献４】特公平１−２９８８７号公報
【特許文献５】特開昭５２−１４４４２２号公報
【特許文献６】特開２００２−２１２８２９号公報
【特許文献７】特開昭５７−２１５７０号公報
【特許文献８】特開昭５９−１０８０４３号公報
【特許文献９】特開平７−１７９７６９号公報
【特許文献１０】特開昭５９−１３２５０７号公報
【発明の開示】
【発明が解決しようとする課題】
【００１０】
本発明の目的は、強度、弾性率等の機械的特性、耐熱性などの従来のＰＶＡ系繊維の性能を損なうことがなく、優れた導電性及びその耐久性が付与されたＰＶＡ系繊維とその製造方法及び該繊維を用いてなる導電性布帛を提供することである。
【課題を解決するための手段】
【００１１】
本願発明者等は上記したＰＶＡ系繊維を得るべく鋭意検討を重ねた結果、ＰＶＡ系ポリマーに対して特別に高価な設備を必要とせず、通常の繊維製造工程中において、銅イオンを含む化合物を繊維中に含浸させ、その後の工程で銅を硫化還元処理することにより、繊維の内部にまで微細に分散した硫化銅ナノ微粒子を形成させることで、機械的特性と優れた導電性を兼備したＰＶＡ系繊維を安価に製造できることを見出した。
【００１２】
すなわち本発明は、ＰＶＡ系ポリマーと、ポリマー中に微細に分散した平均粒子径が５０ｎｍ以下の硫化銅ナノ微粒子からなり、その含有量が０．５質量％以上／ＰＶＡ系ポリマーであり、且つポリマーの配向度が６０％以上であることを特徴とする導電性ＰＶＡ系繊維に関するものであり、好ましくは体積固有抵抗値が１．０×１０−３〜１．０×１０８Ω・ｃｍであることを特徴とする上記の導電性ＰＶＡ系繊維であり、より好ましくは硫化銅ナノ微粒子が０．５〜５０質量％／ＰＶＡ系ポリマー含有されてなることを特徴とする上記の導電性ＰＶＡ系繊維に関するものである。
【００１３】
また本発明は、浴溶媒がＰＶＡに対して２０〜３００質量％含有される膨潤状態の糸篠に、先ず最初に銅イオンを含む化合物が１０〜２００ｇ／Ｌの濃度で溶解された浴を通して繊維内部にまで該化合物を均一含浸させ、次いでその後の工程で硫化物イオンを含む化合物が１〜１００ｇ／Ｌの濃度で溶解された浴を通して銅を硫化還元させることで、繊維内部にて平均粒子径が５０ｎｍ以下の微細な硫化銅ナノ微粒子を生成させるとともに、全工程における全延伸倍率を３倍以上とする上記のＰＶＡ系繊維の製造方法に関するものであり、そして本発明は上記の繊維を用いてなる導電性布帛に関する。
【発明の効果】
【００１４】
本発明によれば、強度、弾性率などの力学的特性、耐熱性と共に、優れた導電性を兼備したＰＶＡ系繊維を提供することが可能である。また本発明のＰＶＡ系繊維は、特別な工程を必要とせず、通常の繊維製造工程で達成可能であり、安価に製造することができ、紙、不織布、織物、編物などの布帛とすることが可能であり、帯電材、除電材、ブラシ、センサー、電磁波シールド材、電子材料をはじめとして多くの用途に極めて有用である。
【発明を実施するための最良の形態】
【００１５】
以下、本発明について具体的に説明する。まず本発明のＰＶＡ系繊維を構成するＰＶＡ系ポリマーについて説明する。本発明に用いるＰＶＡ系ポリマーの重合度は特に限定されるものではないが、得られる繊維の機械的特性や寸法安定性等を考慮すると３０℃水溶液の粘度から求めた平均重合度が１２００〜２００００のものが望ましい。高重合度のものを用いると、強度、耐湿熱性等の点で優れるので好ましいが、ポリマー製造コストや繊維化コストなどの観点から、より好ましくは、平均重合度が１５００〜５０００である。
【００１６】
本発明で用いるＰＶＡ系ポリマーのケン化度は特に限定されるものではないが、得られる繊維の力学物性の点から、８８モル％以上であることが好ましい。ＰＶＡ系ポリマーのケン化度が８８モル％よりも低いものを使用した場合、得られる繊維の機械的特性や工程通過性、製造コストなどの面で好ましくない。
【００１７】
また本発明の繊維を形成するＰＶＡ系ポリマーは、ビニルアルコールユニットを主成分とするものであれば特に限定されず、本発明の効果を損なわない限り、所望により他の構成単位を有していてもかまわない。このような構造単位としては、例えば、エチレン、プロピレン、ブチレン等のオレフィン類、アクリル酸及びその塩とアクリル酸メチルなどのアクリル酸エステル、メタクリル酸およびその塩、メタクリル酸メチル等のメタクリル酸エステル類、アクリルアミド、Ｎ−メチルアクリルアミド等のアクリルアミド誘導体、メタクリルアミド、Ｎ−メチロールメタクリルアミド等のメタクリルアミド誘導体、Ｎ−ビニルピロリドン、Ｎ−ビニルホルムアミド、Ｎ−ビニルアセトアミド等のＮ−ビニルアミド類、ポリアルキレンオキシドを側鎖に有するアリルエーテル類、メチルビニルエーテル等のビニルエーテル類、アクリロニトリル等のニトリル類、塩化ビニル等のハロゲン化ビニル、マレイン酸およびその塩またはその無水物やそのエステル等の不飽和ジカルボン酸等がある。このような変性ユニットの導入法は共重合による方法でも、後反応による方法でもよい。しかしながら、本発明の目的とする繊維を得るためにはビニルアルコール単位が８８モル％以上のポリマーがより好適に使用される。もちろん本発明の効果を損なわない範囲であれば、目的に応じてポリマー中に酸化防止剤、凍結防止剤、ｐＨ調整剤、隠蔽剤、着色剤、油剤、特殊機能剤などの添加剤が含まれていてもよい。
【００１８】
本発明の繊維は上記ＰＶＡ系ポリマー以外の構成成分として、硫化銅ナノ微粒子を含有することが必須である。すなわち、平均粒子径が５０ｎｍ以下の硫化銅ナノ微粒子が、繊維の内部まで微細に分散されており、且つその含有量が０．５質量％以上／ＰＶＡ系ポリマーであることが本技術のキーポイントである。先述した通り、繊維表面にのみ、硫化銅粒子が付着している繊維や、繊維内部であっても、目視や実体顕微鏡レベルで確認できる１μｍ以上の大きな粒子が多く存在する繊維は本発明のＰＶＡ系繊維の範囲外であり、目的である導電性能が発揮されない。本発明の繊維は、透過型電子顕微鏡（ＴＥＭ）にて初めてその存在形態を確認する事ができる。
【００１９】
更に本発明のＰＶＡ系繊維は、上述のように５０ｎｍ以下の硫化銅ナノ微粒子が繊維の内部にまで微細に分散されており、且つＰＶＡ系ポリマーの配向度が６０％以上であることが必要である。詳細は後述するが、配向度が６０％に満たない場合には、高い導電性能を発現しにくく、更には単糸間の導電性能のばらつきも大きくなるので好ましくない。また、耐熱性、機械特性、耐湿熱性に劣るので好ましくない。配向度が７０％以上、更に好ましくは、配向度が８０％以上であると機械特性が向上するのでさらに好ましい。なお、ここでいう配向度とは後述する方法により測定した値をいう。
【００２０】
本発明のＰＶＡ系繊維の体積固有抵抗値は１×１０−３〜１×１０８Ω・ｃｍであることが特徴である。体積固有抵抗値が１×１０８Ω・ｃｍより高い場合、もはや導電性繊維とは言えず、半導体材料として使用できない。より好ましくは、１×１０−３Ω・ｃｍ〜１×１０７Ω・ｃｍの範囲である。本発明のＰＶＡ系繊維の固有抵抗値は、後述するが、硫化銅の導入量や配向度などの繊維構造によって適宜コントロールできる。
【００２１】
本発明の導電性繊維は、硫化銅ナノ微粒子を０．５質量％以上／ＰＶＡ系ポリマー、好ましくは１質量％以上／ＰＶＡ系ポリマー含有するものである。硫化銅ナノ微粒子の含有量が０．５質量％／ＰＶＡ系ポリマーより少ないと、所望の導電性能が得られない。一方で、硫化銅ナノ粒子の含有量が多くなりすぎると、繊維の機械的性質や耐摩耗性が不十分になることから、硫化銅ナノ微粒子の含有量は５０質量％以下／ＰＶＡ系ポリマーであることが好ましく、４０質量％以下／ＰＶＡ系ポリマーであることがより好ましい。
【００２２】
かかる硫化銅ナノ微粒子の平均粒子径は、５０ｎｍ以下のナノ粒子であることが必要であり、２０ｎｍ以下であるようなナノ微粒子であることが好ましい。このようなナノ微粒子であることにより、繊維中での粒子間距離の著しい減少が可能となる。例えば、同じ質量％の含有量において、粒子径が百分の一になると、粒子間距離は一万分の一にまで小さくなる事が知られている。また、このような場合、粒子間の相互作用が非常に強く働き、その間に挟まれたポリマー分子は、あたかも粒子と同じような機能を示す事も知られている〔例えば、ナノコンポジットの世界、ｐ２２（工業調査会）参照。〕。従って、本発明で初めて達成できる、このナノサイズ効果により、トンネル電流がより流れやすくなり、少ない量でも、優れた導電性能を付与する事ができることが本発明のキーポイントである。一方で、平均粒子径が５０ｎｍより大きい場合、上記の理由で導電性改良効果が小さくなるので、本発明の目的とする導電性能を得ることは出来ない。
【００２３】
一般にＰＶＡ系ポリマーはその水酸基を介して銅などの金属イオンと強く配位結合することが知られている〔例えば、Ｐｏｌｙｍｅｒ、Ｖｏｌ３７,Ｎｏ．１４、３０９７、（１９９６）参照〕。本発明ではこのＰＶＡ系ポリマー独自の挙動に着目し、硫化銅微粒子を繊維内部まで均一に分散させることを試み、種々検討の結果、遂に本発明を完成したものである。つまり、繊維中においてＰＶＡ分子鎖と銅イオンで形成された錯体ブロックは、その大きさが数オングストロームであることから、後述する硫化銅ナノ微粒子構成ユニットとなりえる。本発明では、まずこの銅イオンをＰＶＡ系繊維の内部にまで浸透させ、ＰＶＡ系ポリマーの有する水酸基と配位させ、ＰＶＡと銅との配位結合を形成させることが必須である。詳細は後述するが、これを達成するには、繊維製造工程中において浴溶媒で所定の膨潤状態にあるＰＶＡ系繊維を、銅イオンを含有する化合物が溶解された浴を通過させることにより、繊維の内部まで銅イオンを均一に浸透させ、配位させることができる。
【００２４】
続いて、ＰＶＡ系繊維内部にまでＰＶＡ系ポリマーの水酸基と配位結合している銅イオンを硫化還元処理することで、硫化銅ナノ微粒子を形成させることができる。すなわち、前述した銅イオン含浸処理に引き続き、硫化還元能力を有する硫化物イオンを含む化合物が溶解された浴を通すことで、ＰＶＡ系ポリマーと銅イオンの配位を外すことにより、硫化銅ナノ微粒子を繊維内部にまで形成させることができる。この時も、繊維内部の銅イオンまで硫化還元処理が進む為には、やはり浴溶媒で膨潤していることが重要であり、連続して処理することが望ましい。なお、ここでの処理は、特別に高価な工程を設ける必要はなく、通常の繊維製造工程中で処理可能である。
【００２５】
本発明で使用する銅イオンを含有する化合物としては、可溶であるものであれば特に限定はなく、酢酸銅、蟻酸銅、硝酸銅、くえん酸銅、塩化第一銅、塩化第二銅、臭化第一銅、臭化第二銅、沃化第一銅、沃化第二銅などが用いられる。かかる銅イオンは一価でも二価でもよく、特に限定されるものではない。一価の銅イオンを含有する化合物を用いる場合は、その溶解性を向上させる目的で、塩酸、ヨウ化カリウム、アンモニア等を併用してもかまわない。これらの中でも、溶液状態でＰＶＡ系ポリマーと配位結合し易いものがより望ましく、その観点からは、銅イオンを含む化合物は、酢酸銅や蟻酸銅などが好適に用いられる。
【００２６】
ＰＶＡ繊維中で配位した銅イオンを硫化還元する硫化剤としては、硫化物イオンを放出し得る化合物が用いられ、例えば、硫化ナトリウム、第二チオン酸ナトリウム、チオ硫酸ナトリウム、亜硫酸水素ナトリウム、ピロ硫酸ナトリウム、硫化水素、チオ尿素、チオアセトアミド等が挙げられる。これらの中でもコスト、入手し易さ、低腐食性の点で、硫化物イオンを含む化合物としては、硫化ナトリウムが好適である。
【００２７】
このように、従来の導電性繊維とは異なり、繊維内部にまで硫化銅ナノ微粒子を分散させ、粒子間距離を著しく小さくすることで、これに通電させた時の電流量を高めることができ、導電性に優れた繊維を得ることができる。また、粒子径が小さいことから、これを延伸する場合も何ら問題なく、硫化銅を含有していないＰＶＡ系繊維と同等の延伸倍率と力学物性を発現させる事が可能である。
【００２８】
本発明により得られる繊維の繊度は特に限定されず、例えば０．１〜１００００ｄｔｅｘ、好ましくは１〜１０００ｄｔｅｘの繊度の繊維が広く使用できる。繊維の繊度はノズル径や延伸倍率により適宜調整すればよい。
【００２９】
次に本発明のＰＶＡ系繊維の製造方法について説明する。本発明においては、ＰＶＡ系ポリマーを水あるいは有機溶剤に溶解した紡糸原液を用いて後述する方法で繊維を製造することにより、繊維内部まで平均粒子径が５０ｎｍ以下の硫化銅ナノ微粒子が分散した、力学物性及び導電性に優れた繊維を効率良く安価に製造することができる。紡糸原液を構成する溶媒としては、例えば水、ジメチルスルホキシド（以下、ＤＭＳＯと略記）、ジメチルアセトアミド、ジメチルホルムアミド、Ｎ−メチルピロリドンなどの極性溶媒やグリセリン、エチレングリコールなどの多価アルコール類、およびこれらとロダン塩、塩化リチウム、塩化カルシウム、塩化亜鉛などの膨潤性金属塩の混合物、さらにはこれら溶媒同士、あるいはこれら溶媒と水との混合物などが挙げられるが、これらの中でも、とりわけ水やＤＭＳＯがコスト、回収性等の工程通過性の点で最も好適である。
【００３０】
紡糸原液中のポリマー濃度は組成、重合度、溶媒によって異なるが、８〜６０質量％の範囲であることが好ましい。紡糸原液の吐出時の液温は、紡糸原液が分解、着色しない範囲であることが好ましく、具体的には５０〜２００℃とすることが好ましい。また、本発明の効果を損なわない範囲であれば、紡糸原液にはＰＶＡ系ポリマー以外にも、目的に応じて、難燃剤、酸化防止剤、凍結防止剤、ｐＨ調整剤、隠蔽剤、着色剤、油剤、特殊機能剤などの添加剤などが含まれていてもよい。更にこれらは、一種類または二種類以上のものを併用して使用してもかまわない。
【００３１】
かかる紡糸原液をノズルから吐出して湿式紡糸、乾湿式紡糸あるいは乾式紡糸を行えばよく、ＰＶＡ系ポリマーに対して固化能を有する固化液あるいは、気体中に吐出すればよい。なお、湿式紡糸とは、紡糸ノズルから直接固化浴に紡糸原液を吐出する方法のことであり、乾湿式紡糸とは、紡糸ノズルから一旦任意の距離の空気中あるいは不活性ガス中に紡糸原液を吐出し、その後に固化浴に導入する方法のことである。また、乾式紡糸とは、空気中あるいは不活性ガス中に紡糸原液を吐出する方法のことである。
【００３２】
本発明において、湿式紡糸または乾湿式紡糸の際に用いる固化浴は、原液溶媒が有機溶媒の場合と水の場合では異なる。有機溶媒を用いた原液の場合には、得られる繊維強度等の点から固化浴溶媒と原液溶媒からなる混合液であることが好ましく、固化溶媒としては特に制限はないが、例えばメタノール、エタノール、プロパノ−ル、ブタノールなどのアルコール類、アセトン、メチルエチルケトン、メチルイソブチルケトンなどのケトン類等のＰＶＡ系ポリマーに対して固化能を有する有機溶媒を用いることができる。これらの中でも低腐食性及び溶剤回収の点でメタノールとＤＭＳＯとの組合せが好ましい。一方、紡糸原液が水溶液の場合、固化浴を構成する固化溶媒としては、芒硝、硫酸アンモニウム、炭酸ナトリウム等のＰＶＡ系ポリマーに対して固化能を有する無機塩類や苛性ソーダの水溶液を用いることができる。また、ＰＶＡ系ポリマーと共に、ホウ酸などを加えた水溶液をアルカリ性固化浴中にゲル化紡糸することも出来る。
【００３３】
次に固化された原糸から紡糸原液の溶媒を抽出除去するために、抽出浴を通過させるが、抽出時に同時に原糸を湿延伸することが、乾燥時の繊維間膠着抑制及び得られる繊維の機械的特性を向上させるうえで好ましい。その際の湿延伸倍率としては２〜１０倍であることが工程性、生産性の点で好ましい。抽出溶媒としては固化溶媒単独あるいは原液溶媒と固化溶媒の混合液を用いることができる。
【００３４】
湿延伸後、乾燥し、更に場合によっては乾熱延伸、熱処理を施す。このための延伸条件は、一般的には１００℃以上の温度、好ましくは１５０℃〜２６０℃の温度で行うのがよく、３倍以上の全延伸倍率、好ましくは５〜２５倍の全延伸倍率で延伸すると、繊維の結晶化度と配向度があがり、繊維の機械特性が著しく向上するので好ましい。温度が１００℃未満の場合、繊維の白化が生じ、そのため機械的物性の低下をもたらす。また２６０℃を越えると繊維の部分的な融解が生じ、この場合においても機械的物性の低下をもたらすので好ましくない。なお、ここでいう延伸倍率とは、先述した乾燥前の固化浴中での湿延伸と乾燥後の延伸倍率の積である。例えば、湿延伸を３倍とし、その後の乾熱延伸を２倍とした場合の全延伸倍率は６倍となる。
【００３５】
本発明の目的とする導電性ＰＶＡ系繊維を得るためには、上記の湿延伸後の膨潤状態の糸篠、若しくは乾燥または延伸後の糸篠を、銅イオンを含む化合物を溶解した浴を通過させて該化合物を繊維中に含浸させる。この場合、繊維内部への銅イオンを含む化合物の均一浸透させ、銅イオンをＰＶＡ系ポリマーの水酸基と配位結合を形成せしめるためには、繊維は浴溶媒により膨潤していることが必須であり、そのためには浴に用いる溶媒はメタノール等のアルコール類や水、塩類あるいはこれらの混合物であることが好ましい。その時の浴溶媒による繊維の膨潤率は２０質量％以上であることが好ましい。なお、膨潤率調整のため、糸篠を先ず所定の浴に浸漬し、その後、銅イオンを放出する化合物が溶解された浴に浸漬する事が望ましい場合もある。膨潤率が２０質量％未満の場合、銅イオンがＰＶＡ系ポリマーの水酸基と十分な配位結合を形成できず、従って繊維内部まで硫化銅ナノ微粒子を生成させることができない。一方で、膨潤率が大きくなりすぎた場合、浴へのＰＶＡ系ポリマーの溶出などが起こり、工程通過性の面で好ましくない。以上のことから、銅イオンを含む化合物が溶解された浴での膨潤率は３０質量％以上３００質量％以下であることが好ましく、５０質量％以上２５０質量％以下であることがより好ましい。
【００３６】
本発明のＰＶＡ系繊維は、先述したように、硫化銅の導入量や配向度などの繊維構造などにより、体積固有抵抗値を適宜コントロール可能である。銅イオンを含む化合物の浴への溶解量は要求される導電性能に応じて適宜設定すればよいが、１０〜２００ｇ／Ｌの範囲であることが好ましい。添加量が１０ｇ／Ｌ未満の場合、所望の物性が得られず、また２００ｇ／Ｌを越える場合は、ローラーへの付着など、工程性不良をもたらすので好ましくない。より好ましくは２０〜１００ｇ／Ｌである。前記したように、所定の膨潤状態にある場合、銅イオンが溶解された浴に糸篠が通過した時点で、銅イオンを含む化合物の繊維への含浸は起こるので、浴での滞留時間については特に制限はないが、繊維内部にまで銅イオンを均一に含浸させ、ＰＶＡ系ポリマーと配位結合を十分にせしめることを目的に、浴での滞留時間は３秒以上、好ましくは３０秒以上であることが望ましい。
【００３７】
次にＰＶＡ系繊維内部と表面で配位結合している銅イオンを硫化還元処理する目的で、硫化物イオンを含む化合物を溶解した浴を通過させる必要がある。その場合、硫化物イオンを含む化合物の浴への添加量は銅イオンの導入量によって必要に応じて適宜設定すればよいが、１〜１００ｇ／Ｌの範囲であることが好ましい。添加量が１ｇ／Ｌ未満の場合、繊維内部の銅イオンまで還元処理が進まない可能性があるので好ましくない。また１００ｇ／Ｌを超える場合は、ＰＶＡ系繊維内に含まれる銅イオンを還元処理するに十分な量ではあるが、回収系や臭気問題など工程性の面であまり好ましくない。
繊維に含浸された銅イオンを硫化する反応は、特に硫化還元能の大きい化合物を用いた場合は瞬時に起こることから、この場合の滞留時間には特に制限はないが、繊維内部にまで十分硫化還元処理を施すことを目的に、滞留時間は０．１秒以上であることが望ましい。
【００３８】
ＰＶＡ系繊維の導電性能を高める為には、上記の銅イオンを繊維内部まで含浸させる工程と、銅イオンを硫化還元処理する工程を繰り返し通し、繊維中の硫化銅含有量を高める事が効果的である。一旦ＰＶＡ鎖に配位した銅イオンを硫化還元処理することで硫化銅ナノ微粒子が生成するが、その際に、銅イオンと配位結合していた水酸基は回復し、再度銅イオンが配位できる水酸基が存在する事になる。具体的には上記処理を少なくとも２回以上繰り返すことで、効果的に繊維への硫化銅ナノ微粒子を生成させ、導電性能を高める事ができる。更には、繊維の配向度が高い繊維ほど、すなわち繊維の総延伸倍率が高いほど、導電性能を高める事ができるので望ましい。この理由は現段階では明らかではないが、繊維の配向度が高いほど、硫化銅ナノ粒子が、繊維軸方向に沿って生成し、粒子間の距離が一層短くなるためと考えている。ここでいう繊維の配向度は、銅イオンを含浸させた後の配向度である。繊維中に硫化銅ナノ微粒子を生成したものに対して延伸を行うと、繊維中の硫化銅ナノ微粒子間距離が増加するためか、導電性が低下する傾向があるので好ましくない。
【００３９】
一方で、硫化銅粒子を予め原液から仕込んだ場合には、繊維中にナノ微粒子を分散させることはできず、所望の物性を発現させるには、多量の硫化銅粒子の添加が必要となる。この場合、原液中での分散不良や、凝集、沈降などが起こり、繊維化工程、その後の延伸性が低下し、結果として結晶化度が低く、ある程度の導電性は付与できても、機械的特性の低い繊維しか得られない。また、あらかじめ銅イオンを配位させたＰＶＡ系ポリマーを原料として使用した場合は、銅の配位による溶液粘度の上昇や、固化性が悪化するなど、工程性が悪化することに加えて、得られる繊維の力学物性は低いものとなる。
【００４０】
このようにして得られた、繊維中に硫化銅ナノ微粒子を導入された原糸若しくは延伸糸に、熱処理を施し繊維物性を向上させることで、本発明の導電性ＰＶＡ系繊維を製造することができる。このための熱処理条件は、一般的には１００℃以上の温度、好ましくは１５０℃〜２６０℃の温度で行うのがよい。温度が１００℃未満の場合、繊維物性の向上効果が不十分である。また２６０℃を越えると繊維の部分的な融解が生じ、この場合においても機械的物性の低下をもたらすので好ましくない。
【００４１】
本発明の繊維は、例えばステープルファイバー、ショートカットファイバー、フィラメントヤーン、紡績糸、紐状物、ロープ、布帛などのあらゆる繊維形態において優れた導電性を示すので、センサーや電磁波シールド材などの用途に用いることが出来る。その際の繊維の断面形状に関しても特に制限はなく、円形、中空、あるいは星型等異型断面であってもかまわない。なかでも、本発明によるＰＶＡ系繊維は、導電性、柔軟性にすぐれているので、導電性布帛として有利に用いることができ、例えば、本発明によるＰＶＡ系繊維を５０重量％以上、好ましくは、８０重量％以上、特に、９０重量％以上含む布帛とすることによって、高度に導電性を示すＰＶＡ系繊維製品を得ることができる。この時、併用しうる繊維として特に限定はないが、硫化銅微粒子を含有しないＰＶＡ系繊維や、ポリエステル系繊維、ポリアミド系繊維、セルロース系繊維等を挙げることができる。
【００４２】
本発明の繊維は、力学物性、耐熱性、に加えて、柔軟性、導電性に優れることから、フィラメントや紡績糸、更には紙、不織布、織物、編物などの布帛とすることが可能であり、産業資材用、衣料用、医療用等あらゆる用途に好適に使用でき、例えば、帯電材、除電材、ブラシ、センサー、電磁波シールド材、電子材料をはじめとして多くの用途に極めて有用である。
【００４３】
以下、実施例により本発明をより詳細に説明するが、本発明は本実施例により何等限定されるものではない。なお以下の実施例において、繊維中の硫化銅ナノ微粒子の量、存在形態および粒子径、膨潤率、繊維の体積固有抵抗値、繊維の引張強度は下記の方法により測定したものを示す。
【００４４】
［繊維中の硫化銅ナノ微粒子の定量測定  質量％］
繊維中の硫化銅ナノ微粒子の定量測定は、ジャーレルアッシュ社製ＩＣＰ発光分析装置ＩＲＩＳ−ＡＰを用いて行った。
【００４５】
［繊維中の硫化銅ナノ微粒子の存在形態および平均粒子径  ｎｍ］
繊維中の硫化銅ナノ粒子の存在形態は、日立社製Ｈ−８００ＮＡ透過型電子顕微鏡（ＴＥＭ）を用いて行った。繊維断面の写真から任意に１００個の硫化銅ナノ微粒子を選び、その大きを夫々実測し、平均値を平均粒子径とした。
【００４６】
［繊維の配向度  ｆｔ］
分子全体の配向度の指標となる音速の測定は、Ｒｈｅｏｖｉｂｒｏｎ社製ＤＤＶ−５−Ｂを用いて行った。繊維長５０ｃｍの繊維束を装置に固定し、音源から検出器までの距離が５０、４０、３０、２０、１０ｃｍとなる夫々の点での音波の伝搬速度を測定し、距離と伝搬時間の関係から音速を求めた。得られた音速より、以下の式を用いて分子全体の配向度（ｆｔ）を算出した。
ｆｔ（％）＝（１−（Ｃｕ／Ｃ）２）×１００
Ｃｕ：無配向ＰＶＡ系ポリマーの音速値（２．２ｋｍ／ｓｅｃ）
Ｃ：実測した音速（ｋｍ／ｓｅｃ）
【００４７】
［浴中での膨潤率測定  質量％］
銅イオンを含む化合物が溶解された浴から繊維を取り出し、ティッシュペーパーにて表面の付着水を拭き取った。これを、ティッシュペーパーが濡れなくなるまで繰り返した。これを膨潤状態とし、乾燥前後の質量変化から以下の式より膨潤率を測定した。
膨潤率（％）＝〔（乾燥前の膨潤状態の質量−乾燥後の質量）/（乾燥後の質量）〕×１００
【００４８】
［繊維の導電性（体積固有抵抗値）測定  Ω・ｃｍ］
ＰＶＡ繊維を温度１０５℃で１時間かけて乾燥させ、その後、温度２０℃、湿度３０％の条件下で２４時間以上放置させて調湿した。この繊維に対して、長さ２ｃｍの単繊維試験片を採取し、該試験片の両端間に、横河ヒューレットパッカード社製の抵抗値測定機「ＭＵＬＴＩＭＥＴＥＲ」を使用して、１０Ｖの電圧をかけてその抵抗値（Ω）を測定した。そして、体積固有抵抗値（ρ）（Ω・ｃｍ）＝Ｒ×（Ｓ／Ｌ）により、各試験片の体積固有抵抗値を求め、これを２５試料片について行い、その平均値を試料の体積固有抵抗値とした。なお、Ｒは試験片の抵抗値（Ω）、Ｓは断面積（ｃｍ２）、及びＬは長さ（２ｃｍ）を示す。ここで、試験片の断面積は、繊維を顕微鏡下で観察することにより算出した。
【００４９】
［電磁波シールド測定  ｄＢ］
電磁波シールド特性の測定は、関西電子工業振興センター法（ＫＥＣ法）に従い、行った。測定温度は２４℃、測定周波数は１０〜１０００ＭＨｚ、電波発信部と受信部との距離は５ｍｍで行い、ｎ＝５の平均値を採用した。１００ＭＨｚでの電磁波シールド特性（ｄＢ）を比較する事で、効果の有無を判断した。なお、２０ｄＢとは入射電磁波の９０％を遮蔽することを意味しており、４０ｄＢとは９９％の遮蔽、６０ｄＢとは９９．９％の遮蔽材料であることを意味する。
【００５０】
［繊維強度  ｃＮ／ｄｔｅｘ］
ＪＩＳ  Ｌ１０１３に準じて、予め調湿されたヤーンを試長２０ｃｍ、初荷重０．２５ｃＮ／ｄｔｅｘ及び引張速度５０％／分の条件で測定し、ｎ＝２０の平均値を採用した。また繊維繊度（ｄｔｅｘ）は質量法により求めた。
【００５１】
［実施例１］
（１）粘度平均重合度１７００、ケン化度９９．８モル％のＰＶＡをＰＶＡ濃度２３質量％となるようにＤＭＳＯ中に添加し、９０℃にて窒素雰囲気下で加熱溶解した。得られた紡糸原液を、孔径０．０８ｍｍ、ホール数１０８のノズルを通して液温５℃のメタノール／ＤＭＳＯ＝７０／３０（質量比）よりなる固化浴中に乾湿式紡糸した。
（２）得られた固化糸を固化浴と同じメタノール／ＤＭＳＯ組成の第２浴に浸漬し、次いで液温２５℃のメタノール浴中で６倍の湿延伸を施した。その後、和光純薬（株）製の酢酸銅を５０ｇ／Ｌ溶解した２５℃の水浴に滞留時間が１２０秒になるように導糸し、引き続き、和光純薬（株）製の硫化ナトリウムを５０ｇ／Ｌ溶解した２５℃の水浴に滞留時間が１２０秒間になるように導糸した。更に、糸間の膠着を防ぐ為に２５℃のメタノール浴を通した後、１２０℃の熱風で乾燥し、繊維を得た。得られた繊維の性能評価結果を表１に示す。
（３）得られた繊維において繊維中の硫化銅ナノ微粒子の含有量は２．８１質量％、平均粒子径は７．０ｎｍであった。参考として、ＴＥＭ写真を図１に示す。また繊維の配向度は７２％であった。浴中での膨潤率は２００質量％、繊維物性は単糸繊度１０．０ｄｔｅｘ、繊維弾性率及び強度はそれぞれ、９０ｃＮ／ｄｔｅｘ、５．０ｃＮ／ｄｔｅｘであり、体積固有抵抗値は２．０×１０１Ω・ｃｍであった。さらに繊維の外観は良好で糸斑等はなく、従来のＰＶＡ系繊維の力学物性に加えて、導電性に優れるものであった。
（４）該実施例１により得られた繊維を、市販の歯ブラシを使って１００回ブラッシングした後にも、力学物性及び導電性能は保たれており、耐久性に優れるものであった。
【００５２】
［実施例２］
（１）実施例１と同様な方法にて乾湿式紡糸して得た繊維を、１２０℃の熱風で乾燥した後、２３５℃の熱風延伸炉中で総延伸倍率（湿延伸倍率×熱風炉延伸倍率）が１３倍になるように延伸した。
（２）得られた繊維を、和光純薬（株）製の酢酸銅を５０ｇ／Ｌ溶解した２５℃の水浴に滞留時間が１２０秒になるように導糸し、引き続き、和光純薬（株）製の硫化ナトリウムを５０ｇ／Ｌ溶解した２５℃の水浴に滞留時間が１２０秒間になるように導糸した。これを、４回繰り返した後、１２０℃の熱風で乾燥し、繊維を得た。
（３）得られた繊維において繊維中の硫化銅ナノ微粒子の含有量は７．２５質量％、平均粒子径は８．０ｎｍであった。また繊維の配向度は９３％であった。浴中での膨潤率は６０質量％、繊維物性は単糸繊度２．０ｄｔｅｘ、繊維弾性率及び強度はそれぞれ、１９８ｃＮ／ｄｔｅｘ、７．０ｃＮ／ｄｔｅｘであり、体積固有抵抗値は７．０×１００Ω・ｃｍであった。さらに繊維の外観は良好で糸斑等はなく、従来のＰＶＡ系繊維の力学物性に加えて、導電性に優れるものであった。
（４）該実施例２により得られた繊維を、市販の歯ブラシを使って１００回ブラッシングした後にも、力学物性及び導電性能は保たれており、耐久性に優れるものであった。  
【００５３】
［実施例３］
酢酸銅及び硫化ナトリウムの浴濃度を５ｇ／Ｌにした以外は実施例１と同じ条件で紡糸し、繊維を得た。得られた繊維の性能評価結果を表１に示す。得られた繊維において繊維中の硫化銅ナノ微粒子の含有量は０．７１質量％、平均粒子径は５．０ｎｍであった。また配向度は７０％であった。浴中での膨潤率は２００質量％、繊維物性は単糸繊度１０．２ｄｔｅｘ、繊維弾性率及び強度はそれぞれ、１００ｃＮ／ｄｔｅｘ、４．５ｃＮ／ｄｔｅｘであり、体積固有抵抗値は８．０×１０７Ω・ｃｍであり、さらに繊維の外観は良好で糸斑等はなく、従来のＰＶＡ系繊維の力学物性に加えて、導電性に優れるものであった。
【００５４】
［実施例４］
酢酸銅が溶解された浴を通す処理、次いで硫化ナトリウムが溶解された浴を通す処理を６回繰り返した以外は実施例１と同じ条件で紡糸し、繊維を得た。得られた繊維の性能評価結果を表１に示す。得られた繊維において繊維中の硫化銅ナノ微粒子の含有量は１６．５質量％、平均粒子径は８．０ｎｍであった。また繊維の配向度は７４％であった。浴中での膨潤率は２００質量、繊維物性は単糸繊度１１．１ｄｔｅｘ、繊維弾性率及び強度はそれぞれ、８５ｃＮ／ｄｔｅｘ、３．７ｃＮ／ｄｔｅｘであり、体積固有抵抗値は８．０×１０−２Ω・ｃｍであった。さらに繊維の外観は良好で糸斑等はなく、従来のＰＶＡ系繊維の力学物性に加えて、導電性に極めて優れるものであった。
【００５５】
［実施例５］
酢酸銅が溶解した水浴の滞留時間を６０秒、硫化ナトリウムが溶解した水浴の滞留時間を３秒とした以外は、実施例１と同じ条件で紡糸し、繊維を得た。得られた繊維の性能評価結果を表１に示す。得られた繊維において繊維中の硫化銅ナノ微粒子の含有量は３．０質量％、平均粒子径は８．０ｎｍであった。また繊維の配向度は７０％、浴中での膨潤率は２００質量％であった。繊維物性は単糸繊度１０．６ｄｔｅｘ、繊維弾性率及び強度はそれぞれ、１１９ｃＮ／ｄｔｅｘ、４．３ｃＮ／ｄｔｅｘであり、体積固有抵抗値は６．０×１０１Ω・ｃｍであった。またさらに繊維の外観は良好で糸斑等はなく、従来のＰＶＡ系繊維の力学物性に加えて、導電性に優れるものであった。
【００５６】
［実施例６］
（１）重合度２４００、ケン化度９８．０モル％のＰＶＡを用いた以外は、実施例４と同じ条件で紡糸し、繊維を得た。得られた繊維の性能評価結果を表１に示す。
（２）得られた繊維において繊維中の硫化銅ナノ微粒子の含有量は１７．４質量％、平均粒子径は９．０ｎｍであった。また、繊維の配向度は７５％、浴中での膨潤率は１９０質量％であった。繊維物性は単糸繊度１２．０ｄｔｅｘ、繊維弾性率及び強度はそれぞれ、１４０ｃＮ／ｄｔｅｘ、５．０ｃＮ／ｄｔｅｘであり、体積固有抵抗値は２．０×１０−２Ω・ｃｍであった。またさらに繊維の外観は良好で糸斑等はなく、従来のＰＶＡ系繊維の力学物性に加えて、導電性に優れるものであった。
【００５７】
［実施例７］
（１）粘度平均重合度１７００、ケン化度９９．８モル％のＰＶＡをＰＶＡ濃度１６質量％となるように水に投入し、９０℃にて窒素雰囲気下で加熱溶解した。得られた紡糸原液を孔径０．１６ｍｍ、ホール数１０８のノズルを通して飽和芒硝水溶液からなる凝固浴中へ湿式紡糸した。
（２）さらに、得られた繊維を水中で５倍に湿延伸した後、和光純薬（株）製の酢酸銅を５０ｇ／Ｌ溶解した２５℃の水浴に滞留時間が１２０秒になるように導糸し、引き続き、和光純薬（株）製の硫化ナトリウムを５０ｇ／Ｌ溶解した２５℃の水浴に滞留時間が１２０秒間になるように導糸した。この処理を６回繰り返した後に、１２０℃の熱風で乾燥し、繊維を得た。得られた繊維の性能評価結果を表１に示す。
（３）得られた繊維において繊維中の硫化銅ナノ微粒子の含有量は１５．６質量％、平均粒子径は９．０ｎｍであった。繊維の配向度は６５％、浴中での膨潤率は１５０質量％であった。繊維物性は単糸繊度１０．６ｄｔｅｘ、繊維弾性率及び強度はそれぞれ、８０ｃＮ／ｄｔｅｘ、５．１ｃＮ／ｄｔｅｘであり、体積固有抵抗値は４．０×１０１Ω・ｃｍであった。さらに繊維の外観は良好で糸斑等はなく、従来のＰＶＡ系繊維の力学物性に加えて、導電性に優れるものであった。
【００５８】
［実施例８］
（１）粘度平均重合度１７００、ケン化度９９．８モル％のＰＶＡをＰＶＡ濃度５０質量％となるように水を含水させ、押出し機を通して１６５℃に加熱し、孔径０．１ｍｍ、ホール数２００のノズルを通して空気中に乾式紡糸した。巻取り機により１６０ｍ／ｍｉｎの速度で巻き取った繊維を、２３０℃の熱風延伸炉中で総延伸倍率（湿延伸倍率×熱風炉延伸倍率）が１０．５倍になるように延伸した。
（２）得られた繊維を、和光純薬（株）製の酢酸銅を２０ｇ／Ｌ溶解した２５℃の水浴に滞留時間が１２０秒になるように導糸し、引き続き、和光純薬（株）製の硫化ナトリウムを２０ｇ／Ｌ溶解した２５℃の水浴に滞留時間が１２０秒間になるように導糸した後、１２０℃の熱風で乾燥し、繊維を得た。
（３）得られた繊維において繊維中の硫化銅ナノ微粒子の含有量は１．０２質量％、平均粒子径は９．２ｎｍであった。また繊維の配向度は８２％で、浴中での膨潤率は４０質量％であった。繊維物性は単糸繊度１３．０ｄｔｅｘ、繊維弾性率及び強度はそれぞれ、１２０ｃＮ／ｄｔｅｘ、６．４ｃＮ／ｄｔｅｘであり、体積固有抵抗値は９．０×１０６Ω・ｃｍであった。さらに繊維の外観は良好で糸斑等はなく、従来のＰＶＡ系繊維の力学物性に加えて、導電性に優れるものであった。
【００５９】
［実施例９］
実施例２で得られた導電性ＰＶＡ系繊維を、基布密度経５０本／１０ｃｍ、緯５０本／１０ｃｍにて、織り幅２０ｃｍ×２０ｃｍの布帛を製造した。得られた布帛の１００ＭＨｚでの電磁波シールド性能は、４３ｄＢであり、電磁波遮蔽性能に優れるものであった。
【００６０】
［比較例１］
酢酸銅が溶解された浴は通過させたが、硫化ナトリウムが溶解された浴を通過させない以外は、実施例１と同じ条件で紡糸し、繊維を得た。得られた繊維の性能評価結果を表２に示す。得られた繊維の外観は良好で糸斑等はなく、配向度７４％、単糸繊度１０．１ｄｔｅｘ、繊維弾性率及び強度はそれぞれ、１３４ｃＮ／ｄｔｅｘ、５．１ｃＮ／ｄｔｅｘであったが、硫化銅は生成しておらず繊維の体積固有抵抗値は２．０×１０１３Ω・ｃｍであり、導電性に劣るものであった。
【００６１】
［比較例２］
湿延伸倍率を１．１倍とした以外は、実施例１と同じ条件で紡糸し、繊維を得た。得られた繊維の性能評価結果を表２に示す。得られた繊維の外観は良好で糸斑等はなく、単糸繊度１８．５ｄｔｅｘであった。得られた繊維において、浴中での膨潤率は２３０質量％、繊維中の硫化銅ナノ微粒子の含有量は２．５１質量％、平均粒子径は１８．０ｎｍであったが、配向度３０％、繊維弾性率及び強度はそれぞれ、４０ｃＮ／ｄｔｅｘ、０．５ｃＮ／ｄｔｅｘであった。また、繊維の体積固有抵抗値は２．０×１０９Ω・ｃｍであり、力学物性、導電性共に劣るものであった。
【００６２】
［比較例３］
酢酸銅の溶解量を０．１ｇ／Ｌ、硫化ナトリウムの溶解量を０．１ｇ／Ｌにした以外は、実施例１と同じ条件で紡糸し、繊維を得た。得られた繊維の性能評価結果を表２に示す。得られた繊維において、配向度は７０％であり、繊維の内部でも所々約５．０ｎｍの硫化銅ナノ微粒子は観察されたが、その含有量は０．０１質量％であった。浴中での膨潤率は２００質量％であった。繊維物性は単糸繊度１０．０ｄｔｅｘ、繊維弾性率及び強度はそれぞれ、１１０ｃＮ／ｄｔｅｘ、４．５ｃＮ／ｄｔｅｘであり、繊維の外観は良好で糸斑等はなかったが、硫化銅ナノ微粒子の繊維中への導入量が少ないため、体積固有抵抗値は８．０×１０１０Ω・ｃｍであり、導電性能に劣るものであった。
【００６３】
［比較例４］
和光純薬（株）製の酢酸銅を５０ｇ／Ｌ溶解した水溶液と、和光純薬（株）製の硫化ナトリウムを５０ｇ／Ｌ溶解した水溶液を混合し、２次粒子径約１０μｍの硫化銅粒子を析出させた。これを水で十分洗浄後、８０℃で乾燥したものを、ＰＶＡに対して３０質量％となるように原液に添加する、いわゆる原液添加にて比較例１と同様の方法で紡糸した。得られた繊維中の硫化銅粒子の含有量は２８．８質量％であったが、体積固有抵抗値は２．０×１０９Ω・ｃｍであった。また、繊維内部での硫化銅粒子の平均粒子径は５μｍであり、繊維内部で所々凝集していた。そのため、糸斑が見られるばかりでなく、繊維弾性率及び強度はそれぞれ、２０ｃＮ／ｄｔｅｘ、１．０ｃＮ／ｄｔｅｘと低いものであった。また、短時間でフィルターの昇圧が起こるなど、工程通過性も悪いものであった。
【００６４】
［比較例５］
（１）市販のナイロン６繊維を、和光純薬（株）製の酢酸銅を５０ｇ／Ｌ溶解した２５℃の水浴に滞留時間が１２０秒になるように導糸し、引き続き、和光純薬（株）製の硫化ナトリウムを５０ｇ／Ｌ溶解した２５℃の水浴に滞留時間が１２０秒間になるように導糸した。これを、４回繰り返した後、１２０℃の熱風で乾燥し、繊維を得た。
（２）得られた繊維は、硫化銅量は０．５質量％であり、表面にのみ１μｍ程度の硫化銅粒子が、大きな塊上に付着して入る状態であった。繊維の配向度は８０％であったが、体積固有抵抗値は４．０×１０１０Ω・ｃｍであった。さらに、該繊維を市販のブラシで１００回程度ブラッシングすると、表面の硫化銅が剥がれ落ちてしまった。
【００６５】
［比較例６］
比較例４で得られたＰＶＡ系繊維を、基布密度経５０本／１０ｃｍ、緯５０本／１０ｃｍにて、織り幅２０ｃｍ×２０ｃｍの布帛を製造した。得られた布帛の１００ＭＨｚでの電磁波シールド性能は、１ｄＢであり、電磁波遮蔽性能に劣るものであった。
【００６６】
［比較例７］
比較例５で得られたナイロン６繊維を、基布密度経５０本／１０ｃｍ、緯５０本／１０ｃｍにて、織り幅２０ｃｍ×２０ｃｍの布帛を製造した。得られた布帛の１００ＭＨｚでの電磁波シールド性能は、２ｄＢであり、電磁波遮蔽性能に劣るものであった。
【００６７】
【表１】
2005264419.tif 000003
【００６８】
【表２】
2005264419.tif 000004
【００６９】
表１、図１の結果から明らかなように、本発明のＰＶＡ系繊維は、繊維内部にまで硫化銅ナノ粒子が分散した状態を保っており、ＰＶＡ本来の力学物性に加えて、優れた導電性を兼ね備えている。一方、表２の結果、および図２から明らかなように、繊維中における硫化銅ナノ粒子の含有量が少ない場合や、該繊維の配向度が低い場合、硫化銅粒子を原液から仕込んだ場合、また膨潤度の低い繊維に同様な処理を施しても、本発明の繊維のように、力学物性と導電性の両特性を兼備することはできない。
【産業上の利用可能性】
【００７０】
本発明によれば、従来技術では達成することができなかった、力学特性と優れた導電性を兼備したＰＶＡ系繊維を提供することができる。また本発明のＰＶＡ系繊維は特別に高価な工程を必要とせず、通常の紡糸、延伸工程で安価に製造可能である。さらに本発明のＰＶＡ系繊維は、紙、不織布、織物、編物などの布帛とすることが可能であり、帯電材、除電材、ブラシ、センサー、電磁波シールド材、電子材料をはじめとして多くの用途に期待される。
【図面の簡単な説明】
【００７１】
【図１】本発明のＰＶＡ繊維中において硫化銅ナノ微粒子が分散している状態を示す顕微鏡写真。
【図２】従来のＰＶＡ繊維中において硫化銅粒子がナノ分散せずに含有されている状態を示す顕微鏡写真。
【図１】
2005264419.tif 000005
【図２】
2005264419.tif 000006